(57)【要約】【課題】低摩擦性に優れた熱可塑性樹脂組成物およびその成形品を提供する。【解決手段】低摩擦性に優れ、さらには耐加水分解性および防汚性にも優れた熱可塑性樹脂組成物は、数平均分子量＝７５０〜３０００のポリカプロラクトンジオール、ポリエーテルジオール、ポリカーボネートジオールの少なくとも一種を含む高分子ジオール、数平均分子量＝６０〜３００のジオールである鎖延長剤および有機ジイソシアネートを含む耐加水分解性に優れた熱可塑性ポリウレタン樹脂と、添加剤の併用によって得られる。【選択図】なし【特許請求の範囲】
【請求項１】
ジオール成分とジイソシアネート成分の反応により得られる熱可塑性ポリウレタン樹脂と、添加剤を含む低摩擦性に優れた熱可塑性樹脂組成物であって、
前記熱可塑性ポリウレタン樹脂を構成するジオール成分として、高分子ジオール（Ａ）である数平均分子量＝７５０〜３０００のポリカプロラクトンジオールとポリエーテルジオールとポリカーボネートジオールの少なくとも一種を含み、鎖延長剤（Ｂ）として数平均分子量＝６０〜３００の活性水素化合物を含み、イソシアネート成分として有機ジイソシアネート（Ｃ）を含み、
さらに添加剤（Ｄ）として、ポリオレフィン系樹脂（Ｄ−１）および「脂肪酸ビスアミドとアルキル置換型の脂肪酸モノアミド」（Ｄ−２）を含み、
熱可塑性ポリウレタン樹脂と前記Ｄ−１との間の質量比（［熱可塑性ポリウレンタン樹脂］／［前記Ｄ−１］）が、９０／１０〜７０／３０で、
前記Ｄ−２が前記熱可塑性ポリウレタン樹脂に対して０．１〜２．０質量％で、
あることを特徴とする低摩擦性に優れた熱可塑性樹脂組成物。
【請求項２】
さらに前記Ｄとして、界面活性剤（Ｄ−３）を請求項１に記載の熱可塑性ポリウレタン樹脂に対して０．１〜２．０質量％を含むことを特徴とする請求項１に記載の低摩擦性に優れた熱可塑性樹脂組成物。
【請求項３】
請求項１または２に記載の低摩擦性に優れた熱可塑性樹脂組成物を用いて得られる低摩擦性に優れた熱可塑性成形品。
【発明の詳細な説明】
【技術分野】
【０００１】  本発明は、ジオール成分と有機ジイソシアネート成分との反応によって得られる熱可塑性ポリウレタン樹脂の組成を特定することによって耐加水分解性に優れ、それに対する添加剤として、ポリオレフィン系樹脂と「脂肪酸ビスアミドおよびまたはアルキル置換型の脂肪酸モノアミド」および界面活性剤を用いることによって低摩擦性に優れた熱可塑性樹脂組成物およびそれによって得られる低摩擦性に優れた熱可塑性成形品に関する。さらには、防汚性にも優れた熱可塑性樹脂組成物およびそれによって得られる熱可塑性成形品に関する。
【背景技術】
【０００２】  滑性、すなわち低摩擦性に優れた技術が多数公開されているが、ポリエチレン系樹脂と脂肪酸アミドを用いることによって低摩擦性を向上する方法として、例えば特開２０１０−２５３７８２号公報（特許文献１）では、分子鎖両末端に光硬化性不飽和炭化水素基を有する水添共役ジエン−芳香族ビニル系共重合体と、滑り成分として超高分子量ポリエチレンパウダーまたは有機酸アミドを含む光硬化性液状樹脂組成物からなる、滑性に優れ低摩擦性で、金具との加締加工性に優れたゴムホースの技術が開示されている。有機酸アミドとしては、炭素数１２〜２２の長鎖脂肪酸アミド、特に脂肪族モノカルボン酸のアミドが好ましく、具体的には、ステアリン酸アミド、オレイン酸アミド、エルカ酸アミド、ラウリン酸アミド、オクタデセンアミド等が例示され、これらの１種又は２種以上を組み合わせて用いることができ、中でもステアリン酸アミド、エルカ酸アミドが特に好適に使用されると開示されている。
そして、水添共役ジエン−芳香族ビニル系共重合体／超高分子量ポリエチレンパウダーの配合比率は、７０質量部／１０〜３０質量部であり、水添共役ジエン−芳香族ビニル系共重合体／有機酸アミドの配合比率は、７０質量部／４〜２５質量部である。【０００３】  一方、熱可塑性ポリウレタン樹脂（以後、ＴＰＵという）を使用する技術に関しては、例えば特開２００９−２９９０２６号公報（特許文献２）では、ＴＰＵとポリアミド樹脂と滑剤の組み合わせによって、滑性が大きく、摩擦係数の小さいＴＰＵ組成物に関する技術が開示されている。そのＴＰＵは、ポリエステル系ポリウレタン、ポリエーテル系ポリウレタン、ポリカプロラクトン系ポリウレタン、ポリカーボネート系ポリウレタンまたはポリジメチルシロキサン構造を含む。
そしてポリアミド樹脂としては、６ナイロン、６６ナイロン、１１ナイロン、１２ナイロンまたはアミド結合を有するポリアミドエラストマーである。
また滑剤としては、脂肪酸アミド系滑剤またはモンタン酸系滑剤の単独、あるいはそれらの混合物が使用できる。脂肪酸アミド系滑剤としては、ステアリン酸アミド、オレイン酸アミド、エルカ酸アミド、エチレンビスステアリン酸アミドなどが使用できる。モンタン酸系滑剤としては、モンタン酸エステル、モンタン酸エステル部分ケン化物、モンタン酸ナトリウム塩、モンタン酸カルシウム塩などが使用できると開示されている。
そして、ＴＰＵ／ポリアミド樹脂／滑剤の配合比率は、７３〜９８．９質量％／１〜２５質量％／０．１〜２質量％である。【０００４】  一方、界面活性剤に関しては、例えば特開２０１３−８１９４１（特許文献３）において、防汚塗膜の形成方法に関して、オーバーコート塗料の主成分として、（ａ）水分散コロイダルシリカ（固形分換算）０．１〜１０．０質量％と、（ｂ）１種類以上のノニオン系界面活性剤（固形分換算）０．０１〜１．０質量％と、（ｃ）水８９〜９９質量％を含有し、有機系溶剤を含有しない塗料組成物を塗布する方法が開示されている。また、上記（ｂ）成分であるノニオン系界面活性剤が、ポリオキシアルキレンモノアルキルエーテルであることも開示されている。【０００５】  さらに、例えば特開２００７−１３８４６４（特許文献４）では、防滑性、防汚性および排水性に優れた建築用シートに関して、熱可塑性樹脂１００重量部と架橋度１５〜９５％の合成樹脂製粒状体を５．０〜７０重量部を含有して得られる熱可塑性樹脂層を表層とし、当該熱可塑性樹脂層に、熱可塑性樹脂１００重量部に対して界面活性剤を０．３〜３．０重量部添加する技術が開示されている。
【先行技術文献】
【特許文献】
【０００６】
【特許文献１】特開２０１０−２５３７８２号公報
【特許文献２】特開２００９−２９９０２６号公報
【特許文献３】特開２０１３−８１９４１号公報
【特許文献４】特開２００７−１３８４６４号公報
【発明の概要】
【発明が解決しようとする課題】
【０００７】  熱可塑性樹脂、とりわけＴＰＵは、高強度、耐摩耗性、耐屈曲性などの強靭な特性を有し、それを用いた成形品は、耐圧チューブ・ホース、パッキン、コンベアベルトや靴底などの用途（分野）に使用されている。耐久性に関する特性である「耐加水分解性（耐水性）、耐熱性、耐変色性、防汚性、耐摩耗性、耐屈曲性、耐薬品性（耐アルカリ性など）、耐油性、耐候性、抗菌防カビ性、硬度・物性保持性など」を求められている。
しかしながら、従来の熱可塑性ポリウレタンは滑性が小さい、すなわち摩擦が大きいため、機器の可動部分に使用されるエアホースやケーブルにおいて、可動状態で機器の他の部分と接触した場合、滑性が小さいため摩擦によってポリウレタン部分が破壊されてしまう場合があった。【０００８】  その低摩擦性については、例えば特許文献２の技術は、ＴＰＵとポリアミド樹脂と滑剤の組み合わせによって優れた滑性、すなわち低摩擦性が得られる技術で、滑剤として、脂肪酸アミド系滑剤またはモンタン酸系滑剤の単独、あるいはそれらの混合物を使用しているが、ポリオレフィン化合物を用いた低摩擦性向上に関する技術ではない。また、本発明の特長とする防汚性発現のための界面活性剤の効果については何ら開示されていない。さらに、ＴＰＵに関しては射出成形品の硬さ、１００％モジュラス、引張強さ、伸びについての機械的性質の開示はあるものの本発明の段落００９４に示すようなＴＰＵに求められる機械的性質を満足する技術まで開示されていない。【０００９】  そのポリオレフィン化合物を用いた技術としては、例えば特許文献１において、光硬化性樹脂として不飽和炭化水素基を有する水添共役ジエン−芳香族ビニル系共重合体を用いて滑り成分として超高分子量ポリエチレンパウダーまたは有機酸アミドを含む光硬化性液状樹脂組成物の技術が開示されているが、ＴＰＵに関する技術ではない。また、本発明の特長とする防汚性発現のための界面活性剤の効果については何ら開示されていない。【００１０】  その界面活性剤について、特許文献３の技術は、本発明の特長とする防汚性発現のために界面活性剤を用いる技術であるが、その界面活性剤によって低摩擦性が付与できるか否かについては何ら開示されていない。また、本特許文献は、水系塗料に関するものであってＴＰＵに関するものではなく、低摩擦性発現のための界面活性剤の効果については何ら開示されていない。【００１１】  さらに、特許文献４の技術は、本発明の特長とする防汚性発現のために熱可塑性樹脂に界面活性剤を添加する技術であるが、その界面活性剤は、熱可塑性樹脂製建築用シートに親水性を付与し、水との接触角を小さくして排水性を良好にする目的で使用するものであり、さらには防滑性に関する技術であり、本発明の特長とする滑性、すなわち低摩擦性発現に対する技術ではない。
【課題を解決するための手段】
【００１２】  そこで、本発明者らは、ＴＰＵおよびそれを用いた成形品において、添加剤の使用によって前記の滑性、すなわち低摩擦性向上に取り組み、一方、機械的特性の面から実用に供することのできるＴＰＵ最適化に取り組むことによって前記の問題点を解決することを見出し、本発明を完成するに至った。また、摩擦性の向上に効果のある添加剤を使用することにより、表面の摩擦力を小さくさせて防汚性向上に取り組み、さらにはＴＰＵの組成を特定することによって耐加水分解性向上にも取り組んで前記の問題点を解決することを見出し、本発明を完成するに至った。【００１３】  本発明は、ジオール成分とジイソシアネート成分の反応により得られる熱可塑性ポリウレタン樹脂と、添加剤を含む低摩擦性に優れた熱可塑性樹脂組成物であって、
前記熱可塑性ポリウレタン樹脂を構成するジオール成分として、高分子ジオール（Ａ）である数平均分子量＝７５０〜３０００のポリカプロラクトンジオールとポリエーテルジオールとポリカーボネートジオールの少なくとも一種を含み、鎖延長剤（Ｂ）として数平均分子量＝６０〜３００の活性水素化合物を含み、イソシアネート成分として有機ジイソシアネート（Ｃ）を含み、
さらに添加剤（Ｄ）として、ポリオレフィン系樹脂（Ｄ−１）および「脂肪酸ビスアミドとアルキル置換型の脂肪酸モノアミド」（Ｄ−２）を含み、
熱可塑性ポリウレタン樹脂と前記Ｄ−１との間の質量比（［熱可塑性ポリウレンタン樹脂］／［前記Ｄ−１］）が、９０／１０〜７０／３０で、
前記Ｄ−２が前記熱可塑性ポリウレタン樹脂に対して０．１〜２．０質量％で、
あることを特徴とする低摩擦性に優れた熱可塑性樹脂組成物である。【００１４】  さらに、本発明は、前記Ｄとして、界面活性剤（Ｄ−３）を段落００１３に記載の熱可塑性ポリウレタン樹脂に対して０．１〜２．０質量％を含むことを特徴とする段落００１３に記載の低摩擦性に優れた熱可塑性樹脂組成物である。【００１５】  さらに、本発明は、段落００１３または段落００１４に記載の低摩擦性に優れた熱可塑性樹脂組成物を用いて得られる低摩擦性に優れた熱可塑性成形品である。
【発明の効果】
【００１６】  本発明によって、ＴＰＵ組成の特定により実用上使用可能な機械的特性および耐加水分解性を達成し、さらに添加剤の使用により、耐久性に関する特性である低摩擦性および防汚性を達成することで、組成物全体として耐加水分解性、低摩擦性および防汚性を有した熱可塑性樹脂組成物を得ることができる。
特に、耐加水分解性についてはＴＰＵ組成の特定によってその特性を付与することができ、組成物全体として耐加水分解性を具備することが出来るので、耐加水分解性に優れる。また、添加剤添加による従来技術よりブリード等による成形品の外観や表面性等の不良が起こらず、外観や表面性等の良好な成形品が得られる。
【発明を実施するための形態】
【００１７】  本発明の低摩擦性樹脂組成物は、ＴＰＵを含む熱可塑性樹脂組成物から得られ、そのＴＰＵは、構成成分として、ジオール成分と有機ジイソシアネート成分との組み合わせからなり、それを構成するジオール成分は、数平均分子量７５０〜３０００の高分子ジオール（Ａ）および数平均分子量＝６０〜３００の鎖延長剤（Ｂ）を含む。
【００１８】  高分子ジオール（Ａ）は、両末端にイソシアネート基と反応する水酸基を有するジオールであって、数平均分子量が７５０〜３０００、好ましくは８００〜２０００、より好ましくは１０００〜２０００である。
【００１９】  高分子ジオール（Ａ）の数平均分子量が７５０未満であると、ＴＰＵのウレタン基濃度が相対的に高くなり過ぎるために未溶融物が発生したり、ＴＰＵ溶融物が高粘度化したりして加工時に成形不良を起こし、外観不良になるおそれがある。また、硬さ、１００％モジュラス、引張強さ、引裂強さは高くなるものの、伸びが低下し、熱可塑性樹脂本来の特性である柔軟性や可とう性を生かすことができない。
一方、高分子ジオール（Ａ）の数平均分子量が３０００を超えると、ウレタン基濃度が相対的に低くなり過ぎるために、所期の物性が得られず、本発明の低摩擦性樹脂組成物の成形品の耐加水分解性、低摩擦性が不十分となる。
【００２０】  なお、高分子ジオール（Ａ）の数平均分子量は、ＪＩＳ  Ｋ  ７２５２−３（プラスチック―サイズ排除クロマトグラフィーによる高分子の平均分子量及び分子量分布の求め方―第３部：常温付近での方法）に準拠して測定することができる。
【００２１】  このような高分子ジオール（Ａ）としては、耐加水分解性に優れた、ポリラクトンジオール、ポリエーテルジオール、ポリカーボネートジオールの少なくとも一種を含有する。
そして、これらのポリラクトンジオール、ポリエーテルジオール、ポリカーボネートジオールは、高分子ジオール（Ａ）の好ましくは質量基準で９０％以上、より好ましくは１００％を占めることが好ましい。
【００２２】  ポリラクトンジオール類としては、段落００２９から段落００３２に記載の低分子ジオール、低分子アミノアルコール、二官能タイプの低分子グリコールエーテル類等の単独又は２種以上の混合物を開始剤として、カプロラクトン、バレロラクトンなどのラクトン類を開環重合して得られる、ポリカプロラクトンジオール、ポリバレロラクトンジオール、さらには、それらに段落００２３、段落００２４に記載のポリエーテルジオール、ポリカーボネートジオールを共重合した変性タイプのポリラクトン系ジオールなどを挙げることが出来る。
上記の中でも特に、ポリカプロラクトンジオールが好ましい。
【００２３】  ポリエーテルジオール類としては、鎖延長剤として使用し得る、段落００２９から段落００３２に記載の低分子ジオール類、低分子アミノアルコール類、二官能タイプの低分子グリコールエーテル類等の単独又は２種以上の混合物を開始剤として、エチレンオキサイド、プロピレンオキサイド、ブチレンオキサイド、アミレンオキサイド等のアルキレンオキサイド、メチルグリシジルエーテル等のアルキルグリシジルエーテル、フェニルグリシジルエーテル等のアリールグリシジルエーテル、テトラヒドロフラン等の環状エーテルモノマー単品又は混合物を公知の方法により付加重合することで得られるものを挙げることが出来る。
上記の中でも、ポリテトラメチレンエーテルグリコールが好ましい。
【００２４】  ポリカーボネートジオール類としては、１，６−ヘキサンジオール、１，４−シクロヘキサンジメタノール、３−メチル−１，５−ペンタンジオール等のジオ−ル類と、ジメチルカーボネート、ジエチルカーボネート、ジフェニルカーボネート、ジエチレンカーボネート等との脱アルコール反応、脱フェノール反応等で得られるものを挙げることが出来る。さらには、それらに段落００２３、段落００２４に記載のポリラクトンジオール、ポリエーテルジオールを共重合した変性タイプのポリカーボネート系ジオールなどを挙げることが出来る。上記の中でも、ジオール類として１，６−ヘキサンジオールから得られるものが好ましい。
【００２５】  また、本発明の趣旨を損なわない範囲であれば、ポリ（エチレンアジペート）ジオール、ポリ（プロピレンアジペート）ジオール、ポリ（ブチレンアジペート）ジオール、ポリ（ヘキサメチレンアジペート）ジオール、ポリ（ブチレンイソフタレート）ジオールなどのポリエステルジオールを併用しても構わない。
【００２６】  本発明の鎖延長剤（Ｂ）は、両末端にイソシアネート基と反応する水酸基を有する活性水素含有化合物であって、以下に説明するように、数平均分子量が６０〜３００、好ましくは６０〜２００である。
【００２７】  鎖延長剤の数平均分子量が６０未満であると、ＴＰＵのウレタン基濃度が相対的に高くなり過ぎるために未溶融物が発生したり、ＴＰＵ溶融物が高粘度化したりして加工時に成形不良を起こし、外観不良になるおそれがある。また、硬さ、１００％モジュラス、引張強さ、引裂強さは高くなるものの、伸びが低下し、熱可塑性樹脂本来の特性である柔軟性や可とう性を生かすことができにくくなる。
一方、鎖延長剤の数平均分子量が３００を超えると、ウレタン基濃度が相対的に低くなり過ぎるために、所期の物性が得られず、そのＴＰＵを用いて得られる本発明の低摩擦性樹脂組成物の成形品の特長である耐加水分解性が不足し、摩擦が大きくなる。
【００２８】  本発明の鎖延長剤（Ｂ）としては、例えば低分子ジオール類、低分子アミノアルコール類、二官能タイプの低分子グリコールエーテル類を用いることができる。
【００２９】  低分子ジオール類としては、エチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、ジエチレングリコール、ジプロピレングリコール、ネオペンチルグリコール、３−メチル−１，５−ペンタンジオール、２，２−ジエチル−１，３−プロパンジオール、２−ｎ−ブチル−２−エチル−１，３−プロパンジオール、２，２，４−トリメチル−１，３−ペンタンジオール、２−エチル−１，３−ヘキサンジオール、１，４−ビス（２−ヒドロキシエトキシ）ベンゼン等の単品又は２種以上の混合物が挙げられる。
【００３０】  また、熱可塑性樹脂の特性を損なわない範囲であれば、１−デカノール、１−ドデカノール、ステアリルアルコール、１−ドコサノール、ジエチレングリコールモノメチルエーテル、ジエチレングリコールモノブチルエーテル、ジエチレングリコールモノヘキシルエーテル、トリエチレングリコールモノメチルエーテル等のような官能基数が１の活性水素化合物やグリセリン、トリメチロールプロパン、ペンタエリスリトール、ジグリセリン、ソルビトール等のような官能基数が２より大きい活性水素化合物も併用することができる。
【００３１】  低分子アミノアルコール類としては、Ｎ−メチルジエタノールアミン、Ｎ−エチルジエタノールアミン、Ｎ−ｎ−ブチルジエタノールアミン等の単品又は２種以上の混合物が挙げられる。また、熱可塑性樹脂の特性を損なわない範囲であれば、モノエタノールアミン、ジエタノールアミン、トリエタノールアミン、Ｎ−メチルエタノールアミン、Ｎ−エチルエタノールアミン、Ｎ−ｎ−ブチルエタノールアミン、Ｎ−（β−アミノエチル）イソプロパノールアミン等も使用することができる。
【００３２】  二官能タイプの低分子グリコールエーテル類としては、例えば、１，４−ジ（２−ヒドロキシエトキシ）ベンゼン、２，２−ビス（４−ポリオキシエチレン−オキシフェニル）プロパン、２，２−ビス（４−ポリオキシプロピレン−オキシフェニル）プロパン、ジメチロールヘプタンエチレンオキサイド付加物、ジメチロールヘプタンプロピレンオキサイド付加物のようなグリコールエーテル等の単品又は２種以上の混合物が挙げられる。
【００３３】  本発明のジオール成分における「鎖延長剤（Ｂ）」と高分子ジオール（Ａ）の配合割合は、高分子ジオール（Ａ）の活性水素基モル数に対する鎖延長剤（Ｂ）の活性水素基モル数」の比（［鎖延長剤（Ｂ）の活性水素基モル数］／［高分子ジオール（Ａ）の活性水素基モル数］＝Ｒ′値）が、ＴＰＵのハードセグメント量の指標であり、物性発現を左右するという観点から、Ｒ′値は、好ましくは０．１〜１５、より好ましくは０．３〜１２である。
【００３４】  また、本発明の低摩擦性樹脂組成物は、ＴＰＵを構成するイソシアネート成分として、熱可塑性樹脂本来の特性である柔軟性や可とう性を生かすために有機ジイソシアネート（Ｃ）を含む。
【００３５】  具体的には、ジフェニルメタンジイソシアネート、パラフェニレンジイソシアネート、トリレンジイソシアネート、キシリレンジイソシアネート、テトラメチルキシリレンジイソシアネート、ナフチレンジイソシアネート、３，３′−ジメチルビフェニル−４，４′−ジイソシアネート等およびこれらの異性体からなる芳香族ジイソシアネート、１，６−ヘキサメチレンジイソシアネート、１，１２−ドデカンジイソシアネート、３−メチル−１，５−ペンタンジイソシアネート、トリメチル−ヘキサメチレンジイソシアネート等の脂肪族ジイソシアネート、シクロヘキサンジイソシアネート、ジシクロヘキシルメタンジイソシアネート、イソホロンジイソシアネート、水添キシリレンジイソシアネート、ノルボルナンジイソシアネート等の脂環式ジイソシアネート等を用いることができる。また、これらの化合物と活性水素基含有化合物との反応によるイソシアネート基末端化合物、あるいは、これらの化合物自体の反応、例えばウレトジオン化反応、イソシアヌレート化反応、カルボジイミド化反応等によるポリイソシアネート変成体等も用いることができる。
これらのジイソシアネートのうち、硬さや物性、耐熱性等の向上の面からジフェニルメタンジイソシアネートが、耐候性、柔軟性の向上の面からは１，６−ヘキサメチレンジイソシアネートが好ましい。
【００３６】  本発明において、ジオール成分の全活性水素基モル数に対するイソシアネート成分の全イソシアネート基モル数の比（［全イソシアネート基モル数］／［全活性水素基モル数］＝Ｒ値）は、ＴＰＵの分子量や粘度を好ましい範囲に調整するという観点から、好ましくは０．７〜１．３、より好ましくは０．８〜１．２である。
【００３７】  本発明に用いることができる添加剤（Ｄ）のうち、ポリオレフィン系樹脂（Ｄ−１）としては、例えばポリエチレン系樹脂とポリプロピレン系樹脂が挙げられる。本発明においては、これらのポリオレフィン系樹脂は、１種を単独で用いてもよいし、２種以上を組み合わせて用いてもよい。
代表例としては、高密度、中密度、低密度ポリエチレンや直鎖状低密度ポリエチレン、超高分子量ポリエチレン、エチレン−酢酸ビニル共重合体、エチレン−アクリル酸エチル共重合体などのポリエチレン類、プロピレン単独重合体、プロピレン−エチレンブロック共重合体やランダム共重合体、プロピレン−エチレン−ジエン化合物共重合体などのポリプロピレン類、ポリブテン−１、ポリ４−メチルペンテン−１などを挙げることができる。
【００３８】  ポリエチレン系樹脂としては、エチレン系重合体は、エチレン単独重合体、または、エチレンと炭素数３〜２０のα−オレフィンとの共重合体で、α−オレフィン含有量が１０重量％以下であるエチレン・α−オレフィン共重合体である。
ここで、エチレン単独重合体とは、モノマー原料としてエチレンのみを反応器に供給することによって製造された重合体をいう。また、エチレンとα−オレフィンとの共重合体であるエチレン・α−オレフィン共重合体におけるα−オレフィンは、炭素数が３〜２０、好ましくは３〜１５、より好ましくは３〜１０のα−オレフィンであり、具体的には、プロピレン、ブテン−１、３−メチルブテン−１、３−メチルペンテン−１、４−メチルペンテン−１、ヘキセン−１、オクテン−１、ペンテン−１、デセン−１、テトラデセン−１、ヘキサデセン−１、オクタデセン−１、エイコセン−１等が挙げられ、特に、ブテン−１、ヘキセン−１が好ましい。これらα−オレフィンは、１種のみでもよく、また２種以上が併用されていてもよい。更に、ビニルシクロヘキサンあるいはスチレンおよびその誘導体などのビニル化合物も使用することができる。
エチレン・α−オレフィン共重合体中におけるα−オレフィンの含有量は、１０重量％以下が好ましい。α−オレフィンの含有量がこれより多くなると、エチレン・α−オレフィン共重合体の剛性が低下するなどして好ましくない。
【００３９】  ポリプロピレン系樹脂としては、プロピレン単独重合体、又は、プロピレンと炭素原子数が２個以上のα−オレフィン（ただし、プロピレンは除く。）との共重合体が好ましく、共重合体は、ランダム共重合体であってもよく、ブロック共重合体であってもよい。該炭素原子数が２個以上のα−オレフィンとしては、たとえば、エチレン、１−ブテン、１−ペンテン、３−メチル−１−ブテン、１−ヘキセン、１−デセン、３−メチル−１−ペンテン、４−メチル−１−ペンテン、１−オクテンなどがあげられ、好ましくは、エチレンである。プロピレンと炭素原子数が２個以上のα−オレフィンとの共重合体としては、プロピレン−エチレン共重合体、プロピレン−１−ブテン共重合体、プロピレン−エチレン−１−ブテン共重合体などが挙げられる。
【００４０】  ポリオレフィン系樹脂（Ｄ−１）の数平均分子量は２万〜５００万である。また、デュロメーターＤ硬さは５０以上である。
【００４１】  なお、ポリオレフィン系樹脂（Ｄ−１）の数平均分子量は、ＪＩＳ  Ｋ  ７２５２−３（プラスチック―サイズ排除クロマトグラフィーによる高分子の平均分子量及び分子量分布の求め方―第３部：常温付近での方法）に準拠して測定することができる。また、デュロメーターＤ硬さは、ＪＩＳ  Ｋ７２１５に従って測定することができる。
【００４２】  ポリオレフィン系樹脂（Ｄ−１）の融点は１２０℃以上であり、耐熱性の観点から、好ましくは、１３０℃以上である。また、該融点は、通常、２００℃以下である。
【００４３】  なお、融点は、示差走査熱量計により測定される昇温時の示差走査熱量測定曲線（融解曲線）より、ピーク高さが最も大きい融解ピークの頂点の温度である。
【００４４】  ポリオレフィン系樹脂（Ｄ−１）のメルトフローレート（ＭＦＲ）は、１００ｇ以下／１０分が好ましい。
【００４５】  該ＭＦＲは、ＪＩＳ  Ｋ７２１０にしたがって、温度２３０℃、荷重２１．１８Ｎの条件で測定される。
【００４６】  ポリオレフィン系樹脂（Ｄ−１）の配合量については、ＴＰＵとポリオレフィン系樹脂（Ｄ−１）との間の質量比（ＴＰＵ／Ｄ−１）は、９０／１０〜７０／３０であり、好ましくは８５／１５〜７０／３０である。
【００４７】  ＴＰＵ／Ｄ−１の配合比において、Ｄ−１の配合比が１０未満（配合比）の場合は、滑性が低下する、すなわち摩擦が大きくなることが懸念され、３０（配合比）を超えると硬度低下や物性低下、ＴＰＵとの相溶性低下による成形品の外観不良、表面性不良等の問題や成形加工性が低下するという問題が発生する。
【００４８】  本発明に用いることができる添加剤（Ｄ）のうち、「脂肪酸ビスアミドとアルキル置換型の脂肪酸モノアミド」（Ｄ−２）としては、具体的には、特開２００４−２０４３６５号公報で開示された「脂肪酸ビスアミドとアルキル置換型の脂肪酸モノアミド」から選ばれた少なくとも一種を含む。
【００４９】  「脂肪酸ビスアミドとアルキル置換型の脂肪酸モノアミド」（Ｄ−２）の配合量は、ＴＰＵに対して、０．１〜２．０質量％であり、好ましくは０．１〜１．８質量％である。
【００５０】  Ｄ−２の添加量が０．１質量％未満の場合は、低摩擦性を達成することができず、耐水性が不足するため本発明の特長とする耐加水分解性が不足し、２．０質量％を超えると硬度低下や物性低下、ＴＰＵとの相溶性低下による成形品の外観不良、表面性不良等の問題や成形加工性が低下するという問題が発生する。
【００５１】  本発明でいう脂肪酸ビスアミドとは、飽和脂肪酸ビスアミド、不飽和脂肪酸ビスアミド、芳香族系ビスアミド等の１分子中にアミド結合を２つ有する化合物を指し、例えば、メチレンビスカプリル酸アミド、メチレンビスカプリン酸アミド、メチレンビスラウリン酸アミド、メチレンビスミリスチン酸アミド、メチレンビスパルミチン酸アミド、メチレンビスステアリン酸アミド、メチレンビスイソステアリン酸アミド、メチレンビスベヘニン酸アミド、メチレンビスオレイン酸アミド、メチレンビスエルカ酸アミド、エチレンビスカプリル酸アミド、エチレンビスカプリン酸アミド、エチレンビスラウリン酸アミド、エチレンビスミリスチン酸アミド、エチレンビスパルミチン酸アミド、エチレンビスステアリン酸アミド、エチレンビスイソステアリン酸アミド、エチレンビスベヘニン酸アミド、エチレンビスオレイン酸アミド、エチレンビスエルカ酸アミド、ブチレンビスステアリン酸アミド、ブチレンビスベヘニン酸アミド、ブチレンビスオレイン酸アミド、ブチレンビスエルカ酸アミド、ヘキサメチレンビスステアリン酸アミド、ヘキサメチレンビスベヘニン酸アミド、ヘキサメチレンビスオレイン酸アミド、ヘキサメチレンビスエルカ酸アミド、ｍ−キシリレンビスステアリン酸アミド、ｍ−キシリレンビス−１２−ヒドロキシステアリン酸アミド、ｐ−キシリレンビスステアリン酸アミド、ｐ−フェニレンビスステアリン酸アミド、ｐ−フェニレンビスステアリン酸アミド、Ｎ，Ｎ’−ジステアリルアジピン酸アミド、Ｎ，Ｎ’−ジステアリルセバシン酸アミド、Ｎ，Ｎ’−ジオレイルアジピン酸アミド、Ｎ，Ｎ’−ジオレイルセバシン酸アミド、Ｎ，Ｎ’−ジステアリルイソフタル酸アミド、Ｎ，Ｎ’−ジステアリルテレフタル酸アミド、メチレンビスヒドロキシステアリン酸アミド、エチレンビスヒドロキシステアリン酸アミド、ブチレンビスヒドロキシステアリン酸アミド、ヘキサメチレンビスヒドロキシステアリン酸アミド等が挙げられる。
【００５２】  また、本発明でいうアルキル置換型の脂肪酸モノアミドとは、飽和脂肪酸モノアミドや不飽和脂肪酸モノアミド等のアミド水素をアルキル基で置き換えた構造の化合物を指し、例えば、Ｎ−ラウリルラウリン酸アミド、Ｎ−パルミチルパルミチン酸アミド、Ｎ−ステアリルステアリン酸アミド、Ｎ−ベヘニルベヘニン酸アミド、Ｎ−オレイルオレイン酸アミド、Ｎ−ステアリルオレイン酸アミド、Ｎ−オレイルステアリン酸アミド、Ｎ−ステアリルエルカ酸アミド、Ｎ−オレイルパルミチン酸アミド等が挙げられる。該アルキル基は、その構造中にヒドロキシル基等の置換基が導入されていても良く、例えば、メチロールステアリン酸アミド、メチロールベヘニン酸アミド、Ｎ−ステアリル−１２−ヒドロキシステアリン酸アミド、Ｎ−オレイル１２ヒドロキシステアリン酸アミド、Ｎ，Ｎ−ジエタノールラウリン酸アミド等も本発明のアルキル置換型の脂肪酸モノアミドに含めることができる。
【００５３】  また、特開２００４−２０４３６５号公報によれば、脂肪酸ビスアミドとアルキル置換型の脂肪酸モノアミドは、一般の脂肪酸モノアミドに比べてアミドの反応性が低く、さらに高分子量のものが多いために耐熱性が高く、溶融成形で昇華しにくいため滑剤としての機能を損なうことなく、優れた滑性を発揮すると開示されている。
その滑性、すなわち低摩擦性は、本発明の低摩擦性樹脂組成物に関しては、成形加工時の離型のしやすさや、押出成形機からのストランドをペレット化のためカットする際のカットのしやすさや、射出成形機から得られるシートやフィルム同士の付着のしにくさなどを総称する「耐ブロッキング性」と同義である。
また、特開２００４−２０４３６５号公報によれば、特に、脂肪酸ビスアミドは、アミドの反応性がさらに低いため、より好ましく用いることができ、エチレンビスステアリン酸アミドがさらに好ましいと開示されているが、本発明においてもそれが好ましく、他にエチレンビスオレイン酸アミドも好ましい。
また、アルキル置換型の脂肪酸モノアミドを用いる場合は、Ｎ−ステアリルステアリン酸モノアミドが好ましい。
【００５４】  本発明の低摩擦性樹脂組成物は、これら脂肪酸ビスアミドやアルキル置換型の脂肪酸モノアミドの融点は、２０〜１８０℃であることが好ましく、より好ましくは５０〜１５０℃である。
２０℃未満の場合には、通常、室温では液状となるため、本発明の樹脂組成物およびそれを用いて得られる成形品の摩擦が大きくなり、一方、１８０℃を超える場合には、本発明の樹脂組成物の成形加工時に融解せず分散が不均一となり、また表面へのブリードが不十分となる。その結果、成形によって得られる固形物の粉砕品によって得られるフレークが固着したり、押出機によりペレットから得られるストランドがカットしにくくなったりする問題も発生する。
【００５５】  脂肪酸ビスアミドとしては、日本油脂株式会社製の「アルフローＨ−５０シリーズ」（エチレンビスステアリン酸アミド、融点＝１４０〜１４５℃）、「アルフローＡＤ−２８１シリーズ」（エチレンビスオレイン酸アミド、融点＝１１５℃）や日本化成株式会社製のスリパックスＬ（エチレンビスラウリン酸アミド、融点＝１５７℃）、スリパックスＣ（エチレンビスカプリン酸アミド、融点＝１６１℃）を挙げることができる。
また、アルキル置換型の脂肪酸モノアミドとしては、日本油脂株式会社製のアルフローＥ−１０（オレイン酸モノアミド、融点＝７２〜７６℃）、アルフローＰ−１０（エルカ酸モノアミド、融点＝７９〜８４℃）や日本化成株式会社製のニッカアマイドＳ（Ｎ−ステアリルステアリン酸モノアミド、融点＝９５℃）、ニッカアマイドＳＯ（Ｎ−ステアリルオレイン酸モノアミド、融点＝６７℃）、ニッカアマイドＯＳ（Ｎ−オレイルステアリン酸モノアミド、融点＝７４℃）を挙げることができる。
【００５６】  本発明に用いることができる添加剤（Ｄ）のうち、界面活性剤（Ｄ−３）としては、カチオン性、アニオン性、両性及びノニオン性のいずれの界面活性剤でも良いが、本発明の低摩擦性樹脂組成物の安定性、耐久性の面から、ノニオン性の界面活性剤が好ましい。
【００５７】  界面活性剤（Ｄ−３）の配合量は、ＴＰＵに対して、０．１〜２．０質量％であり、好ましくは０．１〜１．８質量％である。
【００５８】    Ｄ−３の添加量が０．１質量％未満の場合は、摩擦が大きくなるだけでなく、親水性が不足する故に防汚性が不足し、２．０質量％を超えると本発明の特長とする耐加水分解性の低下だけでなく、硬度低下や物性低下、ＴＰＵとの相溶性低下による成形品の外観不良、表面性不良等の問題や成形加工性が低下するという問題が発生する。
【００５９】  ノニオン性の界面活性剤としては、例えば、ポリオキシエチレンオレイルエーテル、ポリオキシエチレンステアリルエーテル、ポリオキシエチレンラウリルエーテル、ポリオキシエチレントリデシルエーテル、ポリオキシエチレンフェニルエーテル、ポリオキシエチレンノニルフェニルエーテル、ポリオキシエチレンオクチルフェニルエーテル、ポリオキシエチレンモノステアレート、オレイルアルコールエトキシレート、ラウリルアルコールアルコキシレート、ラウリルアルコールエトキシレート、ソルビタンモノラウレート、ソルビタンモノステアレート、ソルビタントリオレエート、ポリオキシエチレンソルビタンモノラウレート、グリセリンモノステアレート、ポリオキシエチレンアルキルフェニルエーテル、ポリオキシエチレンステロールエーテル、ポリオキシエチレンアルキルエーテル、ポリオキシエチレン２級アルコールエーテル、ポリオキシエチレンラノリン誘導体、ポリオキシエチレンポリオキシプロピレンアルキルエーテル、ポリオキシエチレングリセリン脂肪酸エステル、ポリオキシエチレンソルビタン脂肪酸エステル、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、ポリオキシエチレンヒマシ油、硬化ヒマシ油、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、ステアリルジエタノールアミンモノステアレート、エチレンジアミンのポリオキシエチレン−ポリオキシプロピレンブロックポリマー、ポリオキシエチレン−ポリオキシプロピレン縮合物、ポリオキシエチレン−ポリオキシプロピレンブロックポリマーリバースタイプ等が挙げられる。
【００６０】  本発明の低摩擦性樹脂組成物は、ＴＰＵと添加剤を適当な比率にてニーダやヘンシェルミキサー等で混合した後、押出機に供給して、通常のＴＰＵを押し出す温度（約１５０〜２２０℃）で溶融混練後、ストランドカットまたは水中カットでペレット形状にして調製することができる。
【００６１】  また、添加剤を、前記ＴＰＵを製造する際の原料、例えば高分子ジオール成分およびまたはジフェニルメタンジイソシアネート成分に配合し均一に混合した後、反応させて本発明の低摩擦性樹脂組成物を調製することもできる。
【００６２】  添加剤（Ｄ）の添加方法としては、ＴＰＵに対して、それぞれ前記記載の量を直接添加する方法以外に、予め高濃度のマスターバッチを作成しておき、そのマスターバッチを濃度換算してＴＰＵに混合する方法も用いることができる。
【００６３】  一方、耐加水分解性を発現に関して、本発明のＴＰＵを構成する高分子ジオール（Ａ）は耐加水分解性に優れているが、添加剤（Ｄ）についても耐水性、すなわち水への溶解度の低いタイプが好ましい。
【００６４】  具体的には、ポリオレフィン系樹脂（Ｄ−１）において、例えばポリエチレン系樹脂は岩波理化学辞典（１９７３年８月２０日発行の第３版第４刷）で開示されるように耐水性、防湿性があり、水分吸収率が低い。
【００６５】  さらに具体的には、本発明の「脂肪酸ビスアミドとアルキル置換型の脂肪酸モノアミド」（Ｄ−２）は、特開２００２−２４０４２４号公報で開示されるように水に溶解せず、例えばアルフローＡＤ−２８１Ｐ（エチレンビスオレイン酸アミド、日本油脂株式会社製）は水に対して不溶である（同社の２００７年１０月１日付製品安全データシートによる）。
【００６６】  上記のように、本発明で用いる添加剤（Ｄ）のうち、ポリオレフィン系樹脂（Ｄ−１）と「脂肪酸ビスアミドとアルキル置換型の脂肪酸モノアミド」（Ｄ−２）は、水への溶解度が低いため有機性のＴＰＵに吸着され、水への溶出も少ないことから、本発明で得られる耐加水分解性を有する樹脂組成物には好適である。
【００６７】  一方、界面活性剤（Ｄ−３）は、低摩擦性と、親水性を付与して防汚性を発現させるために用いるが、前記の通り、その使用量が本発明で開示する量より多くなると本発明の特長とする耐加水分解性を損なうおそれがあるので好ましくない。
【００６８】  本発明でいう「低摩擦性」は、ＪＩＳ  Ｋ  ７３１１（ポリウレタン系熱可塑性エラストマーの試験方法）で規定する摩耗試験の摩擦量によって判定する。
【００６９】  本発明の低摩擦性樹脂組成物を構成するＴＰＵは、公知のＴＰＵの製造方法、例えば、ワンショット法、プレポリマー法、バッチ反応法、連続反応法、ニーダによる方法、押出機による方法等により得ることができる。特に、押出機による方法では、単軸〜多軸スクリュー型押出機を用いると生産性が高くなり好ましい。
そして、本発明の低摩擦性樹脂組成物は、前記製造方法によって、フレーク、ペレット、パウダー、グラニュール、ロッド、シート、ブロック等の形状として個々に得られる。
例えば、上記のようにして得られた粉末状またはブロック状のような固形物を粉砕してフレーク状のものを得たり、それを押出機に供給して、通常のＴＰＵを押し出す温度（約１５０〜２２０℃）で溶融混練後、ストランドカットまたは水中カットによりペレット形状のものを得ることができる。
また、ニーダによる方法では、ニーダに高分子ジオール（Ａ）と鎖延長剤（Ｂ）と添加剤（Ｄ）を仕込み、撹拌下、１００℃に加温後、有機ジイソシアネート（Ｃ）を投入し、１０〜１２０分反応させ、冷却することにより粉末状またはブロック状のＴＰＵを製造することができる。なお、これらの方法においては、必要に応じ触媒や添加剤を添加することができる。
【００７０】  前記のＴＰＵ製造時の触媒としては、例えば、トリエチルアミン、トリエチレンジアミン、Ｎ−メチルイミダゾール、Ｎ−エチルモルホリン、１，８−ジアザビシクロ−５，４，０−ウンデセン−７（ＤＢＵ）等のアミン類、酢酸カリウム、スタナスオクトエート、ジブチルスズジラウレート、ジオクチルスズジラウレート、ジブチルスズジアセテート等の有機金属類、トリブチルホスフィン、ホスフォレン、ホスフォレンオキサイド等のリン系化合物が挙げられる。なお、これらの化合物はそれぞれ単独で用いることができ、また、２種以上を混合して使用することもできる。
特に、スズ系触媒については、高分子ジオール（Ａ）の質量に対して０．５〜３０ｐｐｍの割合で用いるとＴＰＵを比較的短時間で製造することができる。
【００７１】  また、本発明の低摩擦性樹脂組成物の重合過程または重合後に、本発明で開示している以外に、必要に応じて、ＴＰＵを製造する際に通常使用されている熱安定剤、酸化防止剤、紫外線吸収剤、難燃剤、加水分解防止剤、耐熱性向上剤、耐候性改良剤、反応性遅延剤、滑剤、可塑剤、帯電防止剤、導電付与剤、抗菌剤、防カビ剤、着色剤、無機および有機充填剤、繊維系補強材、結晶核剤などの各種添加剤を適宜加えることもできる。
【００７２】  本発明の低摩擦性樹脂組成物の成形は、一般に用いられているＴＰＵの成形方法が適用でき、例えば、押出成形、射出成形、インフレーション成形、ブロー成形、真空成形、遠心成形、回転成形、カレンダー加工、ロール加工、プレス加工等の成形方法で成形できる。
【００７３】  本発明の低摩擦性樹脂組成物の成形品は、例えば家屋の内装材、通信ケーブル、工業用ケーブル、自動車、各種車両内装材、家電用品、装飾品等屋内外の幅広い分野に用いることができる。
【００７４】  例えば、押出成形関係では、高圧ホース、塗装用ホース、消防ホース、医療用チューブ、油・空圧チューブ、散水用チューブなどのホース・チューブ類；コンベアーベルト、エアーマット、ダイヤフラム、キーボードシート、合成皮革、ライフジャケット、ウェットスーツ、ホットメルト、フレキシブルコンテナーなどのフィルム類；電力、通信ケーブル、コンピュータ配線、自動車配線、各種カールコードなどの電線・ケーブル類；各種ロープ、丸ベルト・Ｖベルトなどの各種駆動ベルト、スリップ止め、タイミングベルト、視線誘導標などのその他の分野に用いることができる。
【００７５】  射出成形関係では、ボールジョイント、ダストカバー、ペダルストッパー、ドアーロックストライカー、ブッシュ、スプリングカバー、軸受、防振部品、内・外装部品などの自動車部品；各種ギアー、シール材、パッキン類、防振部品、ピッカー、ブッシュ、軸受、キャップ、コネクター、ラバースクリーン、印字ドラムなどの機械・工業部品；野球・ゴルフ・サッカーシューズ等のスポーツシューズのソール及びポイント、婦人靴トップリフト、スキー靴、安全靴などの靴関連部品；ローラー、キャスター、グリップ、時計バンド、イヤータッグ、スノーチェーン、シュノーケル、足ヒレなどのその他の分野に用いることができる。
【００７６】  カレンダー加工関係では、コンベアーベルト、フレキシブルコンテナー、フィルム、ラミネート品などの分野に用いることが出来る。ブロー成形関係では、各種自動車・車両用ブーツ、各種容器類に、インフレーション成形関係では、薄肉・広幅フィルム類に用いることが出来る。
【００７７】  さらに、ＴＰＵを溶剤に溶解して溶液として使用するタイプとしては、バインダー、接着剤、合成皮革、ロープ・ワイヤ・手袋等の各種コーティングなどの分野にも用いることができる。
【実施例および比較例】
【００７８】  以下、実施例および比較例により本発明をさらに具体的に説明するが、本発明はこれらにより何ら限定されるものではない。
【００７９】  実施例１〜１５，比較例１〜１３
（試料の作製）
撹拌機と温度計の付いた反応容器に、高分子ジオール（Ａ）、鎖延長剤（Ｂ）、添加剤（Ｄ）、酸化防止剤（イルガノックス１０１０、ＢＡＳＦ社製）および紫外線吸収剤（チヌビンＰ、ＢＡＳＦ社製）を表１〜表５に記載の量を均一に混合した。
【００８０】  得られた混合液を１００℃に加熱した後、有機ジイソシアネート（Ｃ）を表１〜表５に記載の量を加え、ウレタン化反応を行った。反応物が９０℃になったところでバット上に流し込み固化させた。得られた固形物を８０℃の電気炉で１６時間熟成させ、冷却した後、固形物を粉砕しフレーク状のＴＰＵを得た。
【００８１】  得られたフレーク状のＴＰＵを押出機でストランドを押出し、カッターを用いてペレットを作製した。得られたペレットを２２０〜２３０℃で射出成形して厚さ２ｍｍのシートを作製し、これを１０５℃で１６時間、アニール後、実施例１〜１５および比較例１〜１４の試料とした。
【００８２】  また、表１〜表５の使用原料は以下のとおりである。
【００８３】＜Ａ（高分子ジオール）＞
＊ＰＴＭＧ６５０：
ポリテトラメチレンエーテルグリコール（数平均分子量＝６５０）、三菱化学株式会    社製
＊ＰＴＭＧ８５０：
ポリテトラメチレンエーテルグリコール（数平均分子量＝８５０）、三菱化学株式会    社製
＊ＰＴＭＧ１０００：
ポリテトラメチレンエーテルグリコール（数平均分子量＝１０００）、三菱化学株式    会社製
＊ＰＴＭＧ２０００：
ポリテトラメチレンエーテルグリコール（数平均分子量＝２０００）、三菱化学株式    会社製
＊プラクセル２２０ＵＡ
ポリ−カプロラクトンジオール（数平均分子量＝２０００）、株式会社ダイセル製
＊ニッポラン９８０：
ポリヘキサメチレンカーボネートジオール（数平均分子量＝２０００）、東ソー株式    会社製
＊ニッポラン４００９
ポリ（ブチレンアジペート）ジオール（数平均分子量＝１０００）、東ソー株式会社    製
＊サンニックスＰＰ−４０００
ポリオキシプロピレングリコール（数平均分子量＝４１６０）、三洋化成工業株式会    社製
【００８４】＜Ｂ（鎖延長剤）＞
＊１，４−ＢＧ：
１，４−ブタンジオール（数平均分子量＝９０）、三菱化学株式会社製
＊１，６−ＨＧ：
１，６−ヘキサンジオール（数平均分子量＝１１８）三菱化学株式会社製
＊サンニックスＰＰ−２００
ポリオキシプロピレングリコール（数平均分子量＝２００）、三洋化成工業株式会社    製
＊サンニックスＰＰ−４００
ポリオキシプロピレングリコール（数平均分子量＝４００）、三洋化成工業株式会社    製
【００８５】＜Ｃ（有機ジイソシアネート）＞
＊ＭＤＩ：
４，４′−ジフェニルメタンジイソシアネート、東ソー株式会社製
＊ＨＤＩ：
１，６−ヘキサメチレンジイソシアネート、東ソー株式会社製
【００８６】＜Ｄ（添加剤）＞
＊ノバテックＨＤ  ＨＥ３２１Ｅ：
高密度ポリエチレン（日本ポリエチレン株式会社製、ＭＦＲ＝０．１４ｇ／１０ｍｍ、デュロメーターＤ硬さ＝６７）
＊ノバテックＨＤ  ＨＪ５９０Ｎ：
高密度ポリエチレン（日本ポリエチレン株式会社製、ＭＦＲ＝４０ｇ／１０ｍｍ、デュロメーターＤ硬さ＝６６）
＊アルフローＡＤ−２８１Ｐ：
エチレンビスオレイン酸アミド（日本油脂株式会社製、融点＝１１５℃）
＊ニッカアマイドＳ：
Ｎ−ステアリルステアリン酸モノアミド（日本化成株式会社製、融点＝９５℃）
＊アデカトールＬＡ−９７５：
ラウリルアルコールエトキシレート（ノニオン系）（株式会社ＡＤＥＫＡ製）
＊ニューコール１００４：
ポリオキシエチレン−２−エチルヘキシルエーテル（ノニオン系）（第一工業製薬株式会社製）
＜安定剤＞
＊イルガノックス１０１０：
酸化防止剤（ＢＡＳＦ社製）
＊チヌビンＰ：
紫外線吸収剤（ＢＡＳＦ社製）
【００８７】
【表１】
2016121315.tif 000002
【００８８】
【表２】
2016121315.tif 000003
【００８９】
【表３】
2016121315.tif 000004
【００９０】
【表４】
2016121315.tif 000005
【００９１】
【表５】
2016121315.tif 000006
【００９２】（特性試験）
上記手順で作製した成形品としての射出成形シートについて、以下に説明するように各種特性を試験評価した。得られた結果を表６〜表９に示す。
【００９３】（１）機械的性質
［硬さ（ＪＩＳ−Ａ硬度）］
［１００％モジュラス（引張応力、ＭＰａ）］
［引張強さ（ＭＰａ）］
［伸び（％）］
［引裂強さ（ｋＮ／ｍ）］
射出成形シートを用いて、ＪＩＳ  Ｋ  ７３１１（ポリウレタン系熱可塑性エラストマーの試験方法）に記載の測定方法に従って測定した。実用上備えるべき性質は以下のとおりである。
【００９４】［硬さ（ＪＩＳ−Ａ硬度）］
ＪＩＳ−Ａ硬度は、実用上、５６以上であることが望ましい。
［１００％モジュラス（引張応力、ＭＰａ）］
実用上、３．０ＭＰａ以上であることが望まれる。
［引張強さ（ＭＰａ）］
実用上、１２ＭＰａ以上であることが望まれる。
［伸び（％）］
実用上、４００％以上であることが望まれる。
［引裂強さ（ｋＮ／ｍ）］
実用上、６０ｋＮ／ｍ以上であることが望まれる。
【００９５】（２）耐加水分解性
射出成形シートを用いて、ＪＩＳ  Ｋ７３１１（ポリウレタン系熱可塑性エラストマーの試験方法）で規定されているダンベル形状に打ち抜き、試験片とした。試験片を７０℃の温水に６０日間浸漬し、引張試験機を使用して引張強さを測定した。試験前のシート物性（１００％モジュラス）と比較し、その保持率によって耐加水分解性を以下の基準で評価し、ＡＡおよびＡを合格とし、ＢおよびＣを不合格とした。
【００９６】  ランク：内容
ＡＡ：保持率９０％以上
Ａ：保持率９０％未満７０％以上
Ｂ：保持率７０％未満５０％以上
Ｃ：保持率５０％未満
【００９７】（３）低摩擦性（動摩擦係数）
射出成形シート（長さ１１０ｍｍ、幅５５ｍｍ、厚み２ｍｍ）を用いて、ＪＩＳ  Ｋ  ７１２５（プラスチックフィルム及びシートの摩擦係数試験方法）で規定する動摩擦係数によって低摩擦性を以下の基準で評価し、ＡＡおよびＡを合格とし、ＢおよびＣを不合格とした。なお、リング滑り片の質量は２００ｇとし、その上に５００グラムの分銅を載せて（荷重をかけて）、１００ｍｍ／分の速度で測定した。。
【００９８】  ランク：内容
ＡＡ：動摩擦係数が０．４以下
Ａ：動摩擦係数が０．４以上０．５未満
Ｂ：動摩擦係数が０．５以上０．６未満
Ｃ：動摩擦係数が０．６以上
【００９９】（４）防汚性
（ｉ）汚染性試験Ｉ（油性ペン）
射出成形シート上に、油性マーカーのマッキー極細の黒色（ゼブラ株式会社製）の「細」側のペンにて線を引き、１０秒間静置後にキムワイプ（日本製紙クレシア株式会社製）で水拭きをする。色が拭き取れるまでの回数によって以下の基準で評価し、ＡＡおよびＡを合格とし、ＢおよびＣを不合格とした。
【０１００】  ランク：内容
ＡＡ：拭き取れるまでの回数が５回以下
Ａ：拭き取れるまでの回数が１０回以下
Ｂ：拭き取れるまでの回数が２０回以下
Ｃ：拭き取れるまでの回数が２０回を超える
【０１０１】（ｉｉ）汚染性試験ＩＩ（水性ペン）
射出成形シート上に、水性マーカーの筆ペンの黒色（株式会社  呉竹社製）にて線を引き、５分間整置後にキムワイプ（日本製紙クレシア株式会社製）で水拭きをする。
色が拭き取れるまでの回数によって以下の基準で評価し、ＡＡおよびＡを合格とし、ＢおよびＣを不合格とした。
【０１０２】  ランク：内容
ＡＡ：拭き取れるまでの回数が５回以下
Ａ：拭き取れるまでの回数が１０回以下
Ｂ：拭き取れるまでの回数が２０回以下
Ｃ：拭き取れるまでの回数が２０回を超える
【０１０３】（５）耐ブロッキング性
射出成形シートから１０ｃｍ角の１０枚のシートを切り出した。その１０枚のシートを重ね合わせて測定用サンプルとし、同じ面積の底部を有する金属製おもり（１ｋｇ）を乗せて、４０℃、９０％ＲＨに調整された湿熱オーブン中で１週間保管した。以下の基準で評価し、ＡＡおよびＡを合格とし、ＢおよびＣを不合格とした。
【０１０４】  ランク：内容
ＡＡ：取り出したサンプルにシート同士の貼り付きが全く見られない。
Ａ：取り出したサンプルにシート同士の貼り付きがわずかに見られる。
Ｂ：取り出したサンプルの一部にシート同士の貼り付きが過半に見られる。
Ｃ：取り出したサンプルの全体に（全枚数が全面にわたり）シート同士の貼り付き          が見られる。
【０１０５】（６）外観
射出成形シート表面の状態を目視および触感によって、気泡、塊、異物、クラック、膨潤、ブリード等の有無の程度によって良否を評価し、ＡＡおよびＡを合格とし、ＢおよびＣを不合格とした。
【０１０６】  ランク：内容
ＡＡ：良好
Ａ：わずかに不良
Ｂ：不良部分が過半
Ｃ：ほぼ全面が不良
【０１０７】
【表６】
2016121315.tif 000007
【０１０８】
【表７】
2016121315.tif 000008
【０１０９】
【表８】
2016121315.tif 000009
【０１１０】
【表９】
2016121315.tif 000010
【産業上の利用可能性】
【０１１１】  本発明の低摩擦性樹脂組成物は、ジオール成分と有機ジイソシアネート成分の反応によって得られるＴＰＵおよび添加剤から構成される。
そのＴＰＵの組成を、構成するジオール成分の種類と分子量を限定し、鎖延長剤の分子量を特定し、イソシアネート成分として有機ジイソシアネートを用い、特にジオール成分として耐加水分解性に優れた高分子ジオールを用いているので耐加水分解性に優れている。
また、添加剤として、ポリオレフィン樹脂と「脂肪酸ビスアミドとアルキル置換型の脂肪酸モノアミド」と界面活性剤を用いているので、低摩擦性および防汚性に優れている。
従って、本発明の低摩擦性樹脂組成物は、射出成形、押出成形、カレンダー成形等によって成形される屋内外の各種分野における耐加水分解性、低摩擦性、防汚性が必要となる用途に有用であり、それに適する成形品を提供することができる。